(57)【要約】【課題】低温定着性、耐久性及び発色性の全てにおいて優れることにより、画像品質に優れた電子写真用トナーを提供すること。【解決手段】特定のベンジル酸誘導体の金属化合物、着色剤及び結着樹脂としてポリエステルを含有する電子写真用トナーであって、前記ポリエステルが、ビスフェノールＡのプロピレンオキサイド付加物を含有するアルコール成分と、カルボン酸成分とを縮重合させて得られるポリエステルであり、前記ビスフェノールＡのプロピレンオキサイド付加物の平均付加モル数が2.4〜4.0であり、前記ビスフェノールＡのプロピレンオキサイド付加物中、プロピレンオキサイド2モル付加体の含有量が60モル％以下かつプロピレンオキサイド4モル付加体の含有量が10モル％以上であり、前記ビスフェノールＡのプロピレンオキサイド付加物における全水酸基中の１級水酸基含有率が10モル％以下である、電子写真用トナー。【選択図】なし【特許請求の範囲】
【請求項１】
式(I)：
【化１】
2008122945.tif 000008
(式中、Ｍはホウ素又はアルミニウム、ｐは２以上の整数、ｑは１以上の整数を示す)
で表されるベンジル酸誘導体の金属化合物、着色剤及び結着樹脂としてポリエステルを含有する電子写真用トナーであって、前記ポリエステルが、式(II):
【化２】
2008122945.tif 000009
(式中、Ｒ1 及びＲ2 は、それぞれ独立して−ＣＨ(ＣＨ3)ＣＨ2−及び／又は−ＣＨ2ＣＨ(ＣＨ3)−であり、ｍ個のＲ1 及びｎ個のＲ2 は同一でも異なっていてもよく、ｍ及びｎは正の数を示す)
で表されるビスフェノールＡのプロピレンオキサイド付加物を含有するアルコール成分と、カルボン酸成分とを縮重合させて得られるポリエステルであり、前記ビスフェノールＡのプロピレンオキサイド付加物の平均付加モル数が2.4〜4.0であり、前記ビスフェノールＡのプロピレンオキサイド付加物中、プロピレンオキサイド2モル付加体の含有量が60モル％以下かつプロピレンオキサイド4モル付加体の含有量が10モル％以上であり、前記ビスフェノールＡのプロピレンオキサイド付加物における全水酸基中の１級水酸基含有率が10モル％以下である、電子写真用トナー。
【請求項２】
ビスフェノールＡのプロピレンオキサイド付加物中のプロピレンオキサイド5モル付加体の含有量が1〜10モル％である請求項１記載の電子写真用トナー。
【請求項３】
ビスフェノールＡのプロピレンオキサイド付加物が、塩基性触媒の存在下で調製されたものである、請求項１又は２記載の電子写真用トナー。
【請求項４】
式(I)のＭがホウ素である、請求項１〜３いずれか記載の電子写真用トナー。
【発明の詳細な説明】
【技術分野】
【０００１】
本発明は、電子写真法、静電記録法、静電印刷法等において形成される潜像の現像に用いられる電子写真用トナーに関する。
【背景技術】
【０００２】
電子写真分野では、高速化・高画質化の要求を満足するトナーが望まれている。これに対して、ポリオール成分の一部が、１級水酸基を有するビスフェノールＡのプロピレンオキサイド付加物であるトナーが開示されている(特許文献１参照)。また、着色剤の分散性を高めることにより発色性を改善するため、着色剤のマスターバッチを使用したトナーが開示されている(特許文献２参照)。
【特許文献１】特開２００６−１７９５４号公報
【特許文献２】特開平４−２４２７５２号公報
【発明の開示】
【発明が解決しようとする課題】
【０００３】
１級水酸基を有するビスフェノールＡのプロピレンオキサイド付加物の含有量の多いトナーは定着性に優れるが、耐久性が劣る。また、マスターバッチを用いると、発色性は向上するが、軟化点の高いあるいは粘度の高い樹脂を使用することができず、耐久性が十分でない。
【０００４】
本発明の課題は、低温定着性、耐久性及び発色性の全てにおいて優れることにより、画像品質に優れた電子写真用トナーを提供することにある。
【課題を解決するための手段】
【０００５】
本発明は、式(I)：
【０００６】
【化１】
2008122945.tif 000002
【０００７】
(式中、Ｍはホウ素又はアルミニウム、ｐは２以上の整数、ｑは１以上の整数を示す)
で表されるベンジル酸誘導体の金属化合物、着色剤及び結着樹脂としてポリエステルを含有する電子写真用トナーであって、前記ポリエステルが、式(II):
【０００８】
【化２】
2008122945.tif 000003
【０００９】
(式中、Ｒ1 及びＲ2 は、それぞれ独立して−ＣＨ(ＣＨ3)ＣＨ2−及び／又は−ＣＨ2ＣＨ(ＣＨ3)−であり、ｍ個のＲ1 及びｎ個のＲ2 は同一でも異なっていてもよく、ｍ及びｎは正の数を示す)
で表されるビスフェノールＡのプロピレンオキサイド付加物を含有するアルコール成分と、カルボン酸成分とを縮重合させて得られるポリエステルであり、前記ビスフェノールＡのプロピレンオキサイド付加物の平均付加モル数が2.4〜4.0であり、前記ビスフェノールＡのプロピレンオキサイド付加物中、プロピレンオキサイド2モル付加体の含有量が60モル％以下かつプロピレンオキサイド4モル付加体の含有量が10モル％以上であり、前記ビスフェノールＡのプロピレンオキサイド付加物における全水酸基中の１級水酸基含有率が10モル％以下である、電子写真用トナー、に関する。
【発明の効果】
【００１０】
本発明の電子写真用トナーは、低温定着性、耐久性及び発色性の全てにおいて優れ、画像品質に優れるという効果を奏する。
【発明を実施するための最良の形態】
【００１１】
トナーの低温定着性は、結着樹脂の軟化点の大きさに影響される。しかし、本発明者らが鋭意検討を重ねた結果、同じ軟化点であっても、モノマー組成によって樹脂の定着性能が大きく異なることを見出した。即ち、ビスフェノールＡの特定のプロピレンオキサイド付加物を特定量含有したアルコール成分を用いることにより、同程度の軟化点であっても、低温定着性が向上することが判明した。
【００１２】
これらの現象について詳細は不明であるが、樹脂の主骨格部分に柔軟なモノマー(プロピレンオキサイドが2モル付加したビスフェノールＡのプロピレンオキサイド付加物、及び4モル付加したビスフェノールＡのプロピレンオキサイド付加物)を組み込むことにより、ガラス転移点以上の温度域でのポリマーの主鎖の動きが激しくなり、低温での定着性が向上するのではないかと推定される。かかる観点から、高モル付加体を少量入れて、平均付加モル数のみを合わせるよりも、全体の付加モル数を上げる方がより大きな効果が得られる。また、かかるポリマーとベンジル酸誘導体の金属化合物を併用することにより、ポリマー主鎖の増大する動きに併せて、ベンジル酸誘導体の金属化合物の分散性が向上し、帯電レベルの低下が抑制され、耐久性が確保されると同時に、ポリマー主鎖とベンジル酸誘導体の金属化合物との相互作用によって、着色剤の分散性が向上するために、トナーの発色性が向上すると推定される。更に、本発明のトナーでは着色剤のマスターバッチを用いる場合に生じるような樹脂の制限がないため、高速連続印字に適した耐久性を有する樹脂を用いることができる。
【００１３】
本発明のトナーは、後述するベンジル酸誘導体の金属化合物、着色剤及び、前記の如く、ビスフェノールＡの特定のプロピレンオキサイド付加物を特定量含有したアルコール成分とカルボン酸成分とを縮重合させて得られるポリエステルを結着樹脂として含むものである。
【００１４】
アルコール成分に含有されるビスフェノールＡのプロピレンオキサイド付加物は、式(II)：
【００１５】
【化３】
2008122945.tif 000004
【００１６】
(式中、Ｒ1 及びＲ2 は、それぞれ独立して−ＣＨ(ＣＨ3)ＣＨ2−及び／又は−ＣＨ2ＣＨ(ＣＨ3)−であり、ｍ個のＲ1 及びｎ個のＲ2 は同一でも異なっていてもよく、ｍ及びｎは正の数を示し、ｍとｎの和は好ましくは1〜18であり、より好ましくは1〜16、さらに好ましくは1〜14である)
で表される。なお、ｍとｎの和は、ビスフェノールＡ 1分子に付加したプロピレンオキサイドの分子数を意味する。
【００１７】
式(II)で表されるビスフェノールＡのプロピレンオキサイド付加物中、プロピレンオキサイドが2モル付加したビスフェノールＡのプロピレンオキサイド付加物の含有量は、低温定着性の観点から、アルコール成分中、60モル％以下であり、好ましくは10〜55モル％、より好ましくは20〜50モル％、さらに好ましくは25〜50モル％である。なお、本明細書において、プロピレンオキサイドの付加モル数毎の付加体含有量は、後述の実施例に記載の方法により算出される。
【００１８】
同様に、式(II)で表されるビスフェノールＡのプロピレンオキサイド付加物中、プロピレンオキサイドが4モル付加したビスフェノールＡのプロピレンオキサイド付加物の含有量は、トナーの保存安定性の観点から、アルコール成分中、10モル％以上であり、好ましくは10〜30モル％、より好ましくは10〜25モル％、さらに好ましくは15〜25モル％である。
【００１９】
上記以外の式(II)で表されるビスフェノールＡのプロピレンオキサイド付加物としては、プロピレンオキサイドが1モル付加した付加物、3モル付加した付加物、5モル付加した付加物等が挙げられる。これらの化合物は、本発明の効果を損なわない範囲内で含有されていてもよく、プロピレンオキサイドが5モル付加したビスフェノールＡのプロピレンオキサイド付加物の含有量は、トナーの保存安定性の観点から、アルコール成分中、1〜10モル％が好ましく、2〜8モル％がより好ましい。
【００２０】
式(II)で表されるビスフェノールＡのプロピレンオキサイド付加物の総含有量は、トナーの保存性の観点から、アルコール成分中、好ましくは30モル％以上であり、より好ましくは50〜100モル％、さらに好ましくは70〜100モル％である。
【００２１】
式(II)で表されるビスフェノールＡのプロピレンオキサイド付加物の平均付加モル数は、低温定着性並びにスジ及びカブリ等の画像品質の観点から、2.4〜4.0、好ましくは2.7〜3.7、より好ましくは2.7〜3.4、さらに好ましくは2.9〜3.4である。ここでいう平均付加モル数とは、ビスフェノールＡ 1モルに対するプロピレンオキサイドの平均付加モル数を意味する。
【００２２】
また、式(II)で表されるビスフェノールＡのプロピレンオキサイド付加物における全水酸基中の１級水酸基含有率は、スジ及びカブリ等の画像品質の観点から、10モル％以下であり、好ましくは2〜8モル％、より好ましくは2〜6モル％である。本明細書において、１級水酸基の含有率は、後述の実施例に記載の方法により算出される。
【００２３】
式(II)で表されるビスフェノールＡのプロピレンオキサイド付加物の調製方法としては、例えば、ビスフェノールＡにプロピレンオキサイドを、触媒の存在下で付加させる方法等が挙げられ、要すれば、付加反応後に、一定時間熟成させてもよい。また、得られる付加物におけるプロピレンオキサイドの付加モル数の分布は、触媒量や付加反応温度に影響されることが多く、熟成時間にも影響されることがある。例えば、用いる触媒量が多い場合、付加反応温度が高い場合、あるいは熟成時間が長い場合等には、プロピレンオキサイド付加物の付加モル数の分布がブロードになりやすい。
【００２４】
具体的には、プロピレンオキサイドの平均付加モル数が2.4〜4.0であり、例えば、ビスフェノールＡのプロピレンオキサイド付加物中の、プロピレンオキサイド2モル付加体の含有量が60モル％以下かつプロピレンオキサイド4モル付加体の含有量が10モル％以上であるビスフェノールＡのプロピレンオキサイド付加物は、ビスフェノールＡ 1モルに対して2.4〜4.0モルのプロピレンオキサイドを、触媒の存在下で反応させ、その後熟成させることにより得られる。プロピレンオキサイド4モル付加体含有量は、触媒量、付加反応温度、プロピレンオキサイド導入後の熟成を制御することにより、プロピレンオキサイド2モル付加体含有量は、前記条件による調整の他、水溶性溶媒による洗浄で高モル付加体を除くことにより調整することができる。プロピレンオキサイド4モル付加体が少ない場合には、触媒量を増やす、付加反応温度を上げる、又は付加後の熟成時間を延ばすなどの方法により、不均化反応を起こさせプロピレンオキサイド4モル付加体を増やすことが出来る。製造効率、その後の残存アルカリ金属などを考慮すると、付加反応温度を上げ調整する方が好ましい。
【００２５】
触媒としては、水酸化カリウム、水酸化ナトリウム等の塩基性触媒、トリフッ化ホウ素、塩化アルミニウム等の酸触媒等が挙げられる。ビスフェノールＡのプロピレンオキサイド付加体における末端水酸基中の１級水酸基含有率を低減する観点からは、塩基性触媒を用いることが好ましく、塩基性触媒としては水酸化カリウムが好ましい。また、塩基性触媒に酸触媒を併用することにより前記１級水酸基含有率を調整することができる。例えば、塩基性触媒での付加反応後に酸触媒での反応を行うことにより１級水酸基含有率を上げることができる。用いる触媒の合計量は、得られるビスフェノールＡ100重量部に対して、0.01〜10重量部が好ましく、0.1〜5重量部がより好ましい。
【００２６】
付加反応の温度は、反応速度及び品質の観点から、20〜200℃が好ましく、100〜140℃がより好ましい。付加反応の圧力は、0.005〜0.9MPaが好ましく、0.01〜0.6MPaがより好ましい。
【００２７】
付加後の熟成時間は、0.1〜10時間が好ましく、0.5〜5時間がより好ましい。
【００２８】
式(II)で表されるビスフェノールＡのプロピレンオキサイド付加物以外の2価のアルコールとしては、ビスフェノールＡのエチレンオキサイド付加物、エチレングリコール、1,2-プロピレングリコール、1,4-ブタンジオール、ネオペンチルグリコール、ポリエチレングリコール、ポリプロピレングリコール、水素添加ビスフェノールＡ等が挙げられる。
【００２９】
3価以上の多価アルコールとしては、例えばソルビトール、ペンタエリスリトール、グリセリン、トリメチロールプロパン等が挙げられる。
【００３０】
一方、カルボン酸成分において、2価のカルボン酸化合物としては、フタル酸、イソフタル酸、テレフタル酸等の芳香族ジカルボン酸；シュウ酸、マロン酸、マレイン酸、フマル酸、シトラコン酸、イタコン酸、グルタコン酸、コハク酸、アジピン酸、ドデセニルコハク酸、オクチルコハク酸等の炭素数1〜20のアルキル基又は炭素数2〜20のアルケニル基で置換されたコハク酸等の脂肪族ジカルボン酸；それらの酸の無水物及びそれらの酸のアルキル(炭素数1〜3)エステル等が挙げられる。これらの中では、帯電性の観点から、芳香族ジカルボン酸化合物が好ましく、テレフタル酸及びイソフタル酸がより好ましく、テレフタル酸がさらに好ましい。なお、上記のような酸、これらの酸の無水物、及び酸のアルキルエステルを、本明細書では総称してカルボン酸化合物と呼ぶ。
【００３１】
芳香族ジカルボン酸化合物の含有量は、カルボン酸成分中、55〜99モル％が好ましく、70〜90モル％がより好ましい。
【００３２】
3価以上の多価カルボン酸化合物としては、例えば1,2,4-ベンゼントリカルボン酸(トリメリット酸)、2,5,7-ナフタレントリカルボン酸、ピロメリット酸及びこれらの酸無水物、低級アルキル(炭素数1〜3)エステル等が挙げられる。
【００３３】
3価以上の多価カルボン酸化合物の含有量は、粉砕性の観点から、カルボン酸成分中、3〜49モル％が好ましく、10〜45モル％がより好ましく、20〜40モル％がさらに好ましい。
【００３４】
3価以上の原料モノマー(3価以上の多価アルコール及び3価以上の多価カルボン酸化合物)の含有量は、全原料モノマー中、1〜25モル％が好ましく、3〜23モル％がより好ましく、7〜21モル％がさらに好ましい。
【００３５】
さらに、アルコール成分及びカルボン酸成分には、分子量調整等の観点から、１価のアルコールや１価のカルボン酸化合物が適宜含有されていてもよい。
【００３６】
ポリエステルは、例えば、アルコール成分とカルボン酸成分とを、不活性ガス雰囲気中、要すればエステル化触媒（例えば、スズ触媒、チタン触媒等の金属化合物）を用いて、180〜250℃の温度で縮重合することにより製造することができる。
【００３７】
スズ触媒としては、酸化ジブチルスズ等のＳｎ-Ｃ結合を有するスズ化合物のほか、Ｓｎ-Ｃ結合を有していないスズ(II)化合物を用いることができる。Ｓｎ-Ｃ結合を有していないスズ(II)化合物として、例えば、シュウ酸スズ(II)、酢酸スズ(II)、オクタン酸スズ(II)、オクチル酸スズ(II)（2-エチルヘキサン酸スズ(II)ともいう）、ラウリル酸スズ(II)、ステアリン酸スズ(II)、オレイン酸スズ(II)等の炭素数2〜28のカルボン酸基を有するカルボン酸スズ(II)；オクチロキシスズ(II)、ラウロキシスズ(II)、ステアロキシスズ(II)、オレイロキシスズ(II)等の炭素数2〜28のアルコキシ基を有するアルコキシスズ(II)；酸化スズ(II)；硫酸スズ(II)；塩化スズ(II)、臭化スズ(II)等のハロゲン化スズ(II)等が挙げられる。これらの中でもオクチル酸スズ(II)が好ましい。
【００３８】
エステル化触媒の反応系における存在量は、アルコール成分とカルボン酸成分の総量100重量部に対して、0.05〜1重量部が好ましく、0.1〜0.8重量部がより好ましい。
【００３９】
ポリエステルの軟化点は、定着性の観点から、好ましくは70〜140℃であり、好ましくは80〜140℃、より好ましくは85〜135℃である。
【００４０】
ポリエステルのガラス転移点は、定着性及び保存性の観点から、好ましくは45〜70℃であり、より好ましくは47〜65℃、さらに好ましくは50〜65℃である。
【００４１】
さらに、本発明のトナーは、結着樹脂として、前記ポリエステルとビニル系樹脂とを有する複合樹脂を含有してもよい。
【００４２】
また、本発明のトナーは、前記ポリエステル以外の結着樹脂を、本発明の効果を損なわない範囲で含有してもよい。前記ポリエステル以外の結着樹脂としては、トナーに用いられる公知の樹脂、例えば、スチレン-アクリル樹脂、エポキシ樹脂、ポリカーボネート、ポリウレタン等が挙げられ、非オフセット域の確保の観点から、軟化点が好ましくは90〜170℃、より好ましくは95〜155℃、さらに好ましくは100〜145℃、ガラス転移点が好ましくは45〜75℃、より好ましくは50〜70℃、さらに好ましくは53〜65℃の樹脂が望ましい。ポリエステルの含有量は、特に限定されないが、低温定着性の観点から、結着樹脂中、60〜100重量％が好ましく、80〜100重量％がより好ましく、実質的に100重量％がさらに好ましい。
【００４３】
本発明において、ベンジル酸誘導体の金属化合物は、着色剤の分散性の観点から、式(I)：
【００４４】
【化４】
2008122945.tif 000005
【００４５】
(式中、Ｍはホウ素又はアルミニウム、ｐは２以上の整数、ｑは１以上の整数を示す)
で表される化合物である。
【００４６】
本発明では、式(I)で表されるベンジル酸誘導体の金属化合物のなかでも、Ｍがホウ素である金属錯体化合物が好ましい。
【００４７】
ベンジル酸誘導体の金属化合物の市販品としては、「LR-147」(Ｍ：ホウ素、日本カーリット社製)等が挙げられる。
【００４８】
式(I)で表されるベンジル酸誘導体の金属化合物の含有量は、トナーの発色性及び帯電性の観点から、結着樹脂100重量部に対して、0.1〜5重量部が好ましく、0.3〜3重量部がより好ましく、0.5〜2重量部がさらに好ましい。
【００４９】
さらに、本発明のトナーは、本発明の効果を損なわない範囲で、式(I)で表されるベンジル酸誘導体の金属化合物以外の他の荷電制御剤を含有していてもよい。他の荷電制御剤としては、3級アミンを側鎖として含有するトリフェニルメタン系染料、4級アンモニウム塩化合物、ポリアミン樹脂、イミダゾール誘導体等の正帯電性荷電制御剤及び含金属アゾ錯体、サリチル酸誘導体の金属化合物等の負帯電性荷電制御剤が挙げられるが、本発明の目的である高い画像品質を得るためには、荷電制御剤中の式(I)で表されるベンジル酸誘導体の金属化合物の含有量は、70重量％以上が好ましく、80重量％以上がより好ましく、90重量％がさらに好ましく、実質的に100重量％であることがさらに好ましい。
【００５０】
本発明において、着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンB、C.I.ピグメントブルー15：3、ローダミン−Bベース、ソルベントレッド49、ソルベントレッド146、ソルベントブルー35、キナクリドン、カーミン6B、ジスアゾエロー等が用いることができ、本発明のトナーは、黒トナー、カラートナーのいずれであってもよい。着色剤の含有量は、結着樹脂100重量部に対して、1〜40重量部が好ましく、2〜10重量部がより好ましい。
【００５１】
本発明のトナーには、さらに、離型剤、磁性粉、流動性向上剤、導電性調整剤、体質顔料、繊維状物質等の補強充填剤、酸化防止剤、老化防止剤、クリーニング性向上剤等の添加剤が適宜含有されていてもよい。
【００５２】
離型剤としては、低分子量ポリプロピレン、低分子量ポリエチレン、低分子量ポリプロピレンポリエチレン共重合体、マイクロクリスタリンワックス、パラフィンワックス、フィッシャートロプシュワックス等の脂肪族炭化水素系ワックス及びそれらの酸化物、カルナウバワックス、モンタンワックス、サゾールワックス及びそれらの脱酸ワックス等のエステル系ワックス、脂肪酸アミド類、脂肪酸類、高級アルコール類、脂肪酸金属塩等が挙げられる。これらのなかでは、離型性及び安定性の観点から、脂肪族炭化水素系ワックス及びエステル系ワックスが好ましく、これらは単独で又は2種以上を混合して含有されていても良い。離型剤の含有量は、結着樹脂100重量部に対して、0.1〜20重量部が好ましく、0.5〜10重量部がより好ましい。
【００５３】
本発明のトナーは、溶融混練法、乳化転相法、重合法等の従来公知のいずれの方法により得られたトナーであってもよいが、生産性や着色剤の分散性の観点から、溶融混練法による粉砕トナーが好ましい。溶融混練法による粉砕トナーの場合、結着樹脂、着色剤、ベンジル酸誘導体の金属化合物等の原料をヘンシェルミキサー等の混合機で均一に混合した後、密閉式ニーダー、１軸もしくは２軸の押出機、オープンロール型混練機等で溶融混練し、冷却、粉砕、分級して製造することが出来る。トナーの体積中位粒径(Ｄ50)は、2〜15μmが好ましく、3〜10μmがより好ましい。なお、本明細書において、体積中位粒径(Ｄ50)とは、体積分率で計算した累積体積頻度が粒径の小さい方から計算して50％になる粒径を意味する。
【００５４】
本発明のトナーは、一成分現像用トナーとして、又はキャリアと混合して二成分現像剤として用いることができる。
【実施例】
【００５５】
〔樹脂の軟化点〕
フローテスター(島津製作所、CFT-500D)を用い、1gの試料を昇温速度6℃／分で加熱しながら、プランジャーにより1.96MPaの荷重を与え、直径1mm、長さ1mmのノズルから押出する。温度に対し、フローテスターのプランジャー降下量をプロットし、試料の半量が流出した温度を軟化点とする。
【００５６】
〔樹脂のガラス転移点〕
示差走査熱量計(セイコー電子工業社製、DSC210)を用いて200℃まで昇温し、その温度から降温速度10℃／分で0℃まで冷却したサンプルを昇温速度10℃／分で測定し、吸熱の最高ピーク温度以下のベースラインの延長線とピークの立ち上がり部分から、ピークの頂点まで、最大傾斜を示す接線との交点の温度とする。
【００５７】
〔樹脂の酸価〕
JIS K0070の方法に基づき測定する。但し、測定溶媒のみJIS K0070の規定のエタノールとエーテルの混合溶媒から、アセトンとトルエンの混合溶媒(アセトン：トルエン＝1:1(容量比))に変更した。
【００５８】
〔トナーの体積中位粒径(Ｄ50)〕
測定機：コールターマルチサイザーII(ベックマンコールター社製)
アパチャー径：50μm
解析ソフト：コールターマルチサイザーアキュコンプ バージョン 1.19(ベックマンコールター社製)
電解液：アイソトンII(ベックマンコールター社製)
分散液：エマルゲン109Ｐ(花王社製、ポリオキシエチレンラウリルエーテル、HLB：13.6)を5重量％の濃度となるよう前記電解液に溶解させて分散液を得る。
分散条件：前記分散液5mLに測定試料10mgを添加し、超音波分散機にて1分間分散させ、その後、電解液25mLを添加し、さらに、超音波分散機にて1分間分散させて、試料分散液を調製する。
測定条件：前記試料分散液を前記電解液100mLに加えることにより、3万個の粒子の粒径を20秒で測定できる濃度に調整した後、3万個の粒子を測定し、その粒度分布から体積中位粒径(Ｄ50)を求める。
【００５９】
〔プロピレンオキサイド付加物における１級水酸基含有率〕
１級水酸基含有率は、1H-NMR法により測定する。
(1)  試料調製法(前処理)
測定試料約30mgを直径5mmのNMR用試料管に秤量し、約0.5mLの重水素化溶媒を加え溶解させる。その後、約0.1mLの無水トリフルオロ酢酸を添加し、分析用試料とする。上記重水素化溶媒としては、例えば、重水素化クロロホルム、重水素化トルエン、重水素化ジメチルスルホキシド、重水素化ジメチルホルムアミド等であり、試料を溶解させることのできる溶媒を適宜選択する。
(2)  NMR測定
通常の条件で、1H-NMR測定を行う。
(3)  １級水酸基含有率の計算方法
上述の前処理の方法により、ビスフェノールＡのプロピレンオキサイド付加物末端の水酸基は、添加した無水トリフルオロ酢酸と反応してトリフルオロ酢酸エステルとなる。その結果、１級水酸基が結合したメチレン基由来の信号は4.3ppm付近に観測され、２級水酸基が結合したメチン基由来の信号は5.2ppm付近に観測される。１級水酸基含有率は次の計算式により算出する。
１級水酸基含有率(％)=[a／(a+2×b)]×100
但し、式中、aは4.3ppm付近の１級水酸基の結合したメチレン基由来の信号の積分値、bは5.2ppm付近の２級水酸基の結合したメチン基由来の信号の積分値である。
【００６０】
〔プロピレンオキサイド付加物中の付加モル数毎の付加体含有量〕
付加体の含有量は、GC(ガスクロマトグラフ)を用いて、以下の方法により測定する。
(1)  前処理(試料のシリル化)
試料40〜60mgをスペイシメンバイアル管5mLに取り、シリル化剤(TH、関東化学社製)1mLを加え、その後、湯浴(50〜80℃)にて溶解後、振盪してシリル化を行う。静置後、分離した上澄み液を測定サンプルとする。
(2)  測定装置
GC：GC14B(島津製作所社製)
(3)  測定条件
分析カラム：充填剤 GLサイエンス社製 シリコンOV-17(60／80mesh品)、長さ 1m×径 2.6mm
キャリアー：He
流量条件：1mL／min
注入口温度：300℃
オーブン温度条件
開始温度：100℃
昇温速度：8℃／min
終了温度：300℃
保持時間：25min
(4)  付加体の定量
ガスクロマトグラフにより検出された各成分に対応するピーク面積から重量比を求め、重量比を分子量に換算してモル比を求める。
【００６１】
〔ワックスの融点〕
示差走査熱量計(セイコー電子工業社製、DSC210)を用いて200℃まで昇温し、その温度から降温速度10℃／分で0℃まで冷却したサンプルを昇温速度10℃／分で測定し、融解熱の最大ピーク温度を融点とする。
【００６２】
プロピレンオキサイド付加物の製造例１
撹拌及び温度調節機能の付いたオートクレーブに、ビスフェノールＡ 228g(1モル)と水酸化カリウム2gを入れ、135℃でプロピレンオキサイド174g(3モル)を0.1〜0.4MPa範囲の圧力下で導入し、その後3時間付加反応させた。反応生成物に吸着剤「キョーワード６００」(協和化学工業社製：2MgO・6SiO２・XH２O)16gを投入し、90℃で30分攪拌し熟成させた。その後ろ過を行い、ビスフェノールＡのプロピレンオキサイド付加物Ａを得た。
【００６３】
プロピレンオキサイド付加物の製造例２
撹拌及び温度調節機能の付いたオートクレーブに、ビスフェノールＡ 228g(1モル)と水酸化カリウム2gを入れ、135℃でプロピレンオキサイド139g(2.2モル)を0.1〜0.4MPa範囲の圧力下で導入し、その後3時間付加反応させた。反応生成物に吸着剤「キョーワード６００」(協和化学工業社製：2MgO・6SiO２・XH２O)16gを投入し、90℃で30分攪拌し熟成させた。その後ろ過を行い、ビスフェノールＡのプロピレンオキサイド付加物Ｂを得た。
【００６４】
プロピレンオキサイド付加物の製造例３
攪拌及び温度調節機能の付いたオートクレーブに、上記製造例２で得た化合物Ｂ 3380g(9.7モル)とトリス(ペンタフルオロフェニル)ボラン0.78g(0.157ミリモル)を入れ、75℃でプロピレンオキサイド619g(10.7モル)を0.011〜0.083MPa範囲の圧力下、12時間掛けて導入し、その後75℃で6時間付加反応を行った。反応生成物に吸着剤「キョーワード１０００」(協和化学工業社製：Mg4.5Al2(OH)13CO3・3.5H２O)8.6g、イオン交換水68gを添加して、65℃で2時間攪拌して熟成後、70℃に昇温し圧力0.4kPaのもと水を留去した。その後、ろ過を行い、ビスフェノールＡのプロピレンオキサイド付加物Ｃを得た。
【００６５】
樹脂製造例１
表１に示す原料モノマー及びオクチル酸スズ(II)を窒素導入管、脱水管、攪拌器及び熱電対を装備した５リットル容の四つ口フラスコ内で、窒素雰囲気下、230℃で反応率が90％に達するまで反応させた後、8.3kPaにて所望の軟化点を得るまでさらに反応させ、樹脂Ａ、Ｂ、Ｃ及びＤを得た。なお、本明細書において反応率とは、生成反応水量(mol)／理論生成水量(mol)×100の値で定義される値を意味する。
【００６６】
【表１】
2008122945.tif 000006
【００６７】
着色剤のマスターバッチの製造例１
銅フタロシアニン(C.I.ピグメントブルー15：3)の含水ペースト(含水率60重量％)3.75kgと樹脂Ｃ 3.4kgとを加圧ニーダーで、50℃から105℃に昇温した後、4kg／m2の加圧下で10分間混練し、顔料含有率30重量％のMB-1を得た。
【００６８】
実施例１〜２及び比較例１〜３
表２に示す結着樹脂、荷電制御剤、着色剤及びワックスを予めヘンシェルミキサーを用いて混合後、２軸エクストリューダーにより溶融混練し、衝突板式粉砕機、ディスパージョンセパレーターを用いて、粉砕、分級を行い、未処理トナーを得た。
【００６９】
得られた未処理トナー100重量部に表２に示す量の外添剤を添加し、ヘンシェルミキサーで混合する事により、実施例１〜２及び比較例１〜３のトナーを得た。
【００７０】
なお、表２で用いた外添剤は以下の通りである。
Si-1: RY-50(疎水性シリカ)、日本アエロジル社製、平均粒径 40nm、
疎水化処理剤ジメチルシロキサン、疎水化処理前のBET比表面積50m2／g
Si-2: H30TD(疎水性シリカ)、ワッカー社製、平均粒径 8nm、
疎水化処理剤ジメチルシロキサン、疎水化処理前のBET比表面積300m2／g
【００７１】
試験例１〔低温定着性〕
「Microline5400」(沖データ社製)に表２のトナーを実装し、2cm×3cmのベタ画像部(トナー付着量：1.1mg／cm2)を有する未定着の画像を得た。「Microline3050」(沖データ社製)の外部定着機(定着速度：300mm／sec)を用い、定着温度を130℃から200℃へと10℃ずつ順次上昇させながら、未定着画像を定着させた。
【００７２】
定着画像に「Scotch(登録商標)メンディングテープ 810」(住友スリーエム社製、幅：18mm)を貼り付け、1.25kgの重りで上からこすった後、テープを剥がした。テープを貼る前と剥がした後の画像濃度を画像濃度測定器「GRETAG SPM50」(Gretag社製)を用いて測定し、両者の比率(剥離後／貼付前)が最初に80％を超える定着温度を最低定着温度として、以下の評価基準に従って低温定着性を評価した。結果を表２に示す。なお、定着試験に用いた紙はXEROX社製のＬ紙である。
【００７３】
〔低温定着性の評価基準〕
Ａ：最低定着温度が150℃未満
Ｂ：最低定着温度が150℃以上、170℃未満
Ｃ：最低定着温度が170℃以上、180℃未満
Ｄ：最低定着温度が180℃以上
【００７４】
試験例２〔スジ(耐久性)〕
市販のプリンター「Microline5400」(沖データ社製)の印字速度を調整し、表２のトナーを実装した。印字率2％の文字画像を、Ａ４サイズ(210mm×297mm)の用紙に、印字速度30枚／分にて15000枚まで連続印刷する際に、1000枚印刷毎に、現像ローラー表面のスジの発生状況を目視で観察し、以下の評価基準によりスジ(耐久性)を評価した。結果を表２に示す。
【００７５】
〔スジ(耐久性)の評価基準〕
Ａ：15000枚印刷まで、現像ローラー上にスジの発生なし
Ｂ：10000枚印刷以降、15000枚印刷より前で、現像ローラー上にスジが発生
Ｃ：10000枚印刷より前に、現像ローラー上にスジが発生
【００７６】
試験例３〔発色性〕
「Microline5400」(沖データ社製)に表２のトナーを実装し、2cm×3cmのベタ画像部(トナー付着量：0.8mg／cm2)を有する未定着の画像を得た。「Microline3050」(沖データ社製)の外部定着機(定着速度：300mm／sec)を用い、定着温度を180℃に設定して、未定着画像を定着させた。定着画像の画像濃度を画像濃度測定器「GRETAG SPM50」(Gretag社製)を用いて測定し、以下の評価基準により発色性を評価した。結果を表２に示す。なお、定着試験に用いた紙はXEROX社製のＬ紙である。
【００７７】
〔発色性の評価基準〕
Ａ：画像濃度が1.2以上
Ｂ：画像濃度が1.1以上、1.2未満
Ｃ：画像濃度が1.1未満
【００７８】
【表２】
2008122945.tif 000007
【００７９】
以上の結果より、比較例１〜３と比較して、実施例１のトナーでは、低温定着性が優れ、スジの発生もなく、発色性も良好な画像が得られることが分かる。ビスフェノールＡのプロピレンオキサイドの平均付加モル数が2.1である樹脂Ｂを用いた比較例１のトナーは、低温定着性も劣り、スジが発生し、発色性も不良であった。結着樹脂、着色剤は実施例１と同じものを用いているが、荷電制御剤がベンジル酸誘導体の金属化合物ではない比較例２のトナーは、低温定着性はやや劣る程度であったが、スジが発生し、発色性も不良であった。ビスフェノールＡの１級水酸基含有率が30モル％である樹脂Ｄを用いた比較例３のトナーは、低温定着性や発色性は悪くはなかったが、スジが発生した。また、マスターバッチに用いる樹脂が制限され、実施例２のトナーは着色剤のマスターバッチを用いているために、スジが耐刷において若干発生するが、使用可能である。かかる結果より、プロピレンオキサイドの平均付加モル数と１級水酸基含有率が所定の範囲にあるビスフェノールＡを含有する樹脂と、かつ荷電制御剤として、ベンジル酸誘導体の金属化合物を用いることにより、所望の効果が得られることが分かる。
【産業上の利用可能性】
【００８０】
本発明の電子写真用トナーは、電子写真法、静電記録法、静電印刷法等において形成される潜像の現像等に好適に用いられるものである。